(57)【要約】【課題】個人的な判断に比較的に依存せず、かつ測定の精度が改善されるような、セラミックの原料およびコンパウンドのような材料の造形性を測定するための方法および装置を提供する。【解決手段】変形過程時に、付加的に、試験体によって変形過程時に加えられた反力の時間的な経過を測定し、測定値（距離および力）を、処理および評価のための計算器に供給し、かつ試験テーブル１が、力測定装置上に配置されているようにした。【選択図】図１
2004333477.tif 000002
【特許請求の範囲】
【請求項１】
試験体に錘を作用させ、試験体の変形を再現する距離信号を測定する、セラミックの原料およびコンパウンドのような材料の造形性（可塑性）を測定するための方法において、
変形過程時に、付加的に、試験体によって変形過程時に加えられた反力の時間的な経過を測定し、測定値（距離および力）を、処理および評価のための計算器に供給することを特徴とする、セラミックの原料およびコンパウンドのような材料の造形性を測定するための方法。
【請求項２】
錘を所定の高さから試験体に落下させる、請求項１記載の方法。
【請求項３】
錘を自由落下で試験体に衝突させる、請求項１または２記載の方法。
【請求項４】
錘を、調整された速度で試験体に衝突させる、請求項１または２記載の方法。
【請求項５】
前記方法を実施するための装置であって、当該装置が、試験テーブル（１）と、該試験テーブルの上方に配置された、試験体に作用する錘（６）のためのガイドと、距離センサ（９）とからなっており、該距離センサ（９）が、錘（６）の距離を測定するために設けられている形式のものにおいて、
試験テーブル（１）が、力測定装置上に配置されていることを特徴とする、セラミックの原料およびコンパウンドのような材料の造形性を測定するための装置。
【請求項６】
距離センサ（９）と力測定装置（３）とが、信号線路を介して計算器に接続されている、請求項５記載の装置。
【請求項７】
力測定装置がロードセルである、請求項５または６記載の装置。
【請求項８】
ロードセルが、自体ばね弾性的である、請求項７記載の装置。
【請求項９】
ロードセルが、距離検出器を備えた別個のばねシステムに支承されている、請求項７記載の装置。
【請求項１０】
錘が、リニアガイド内でガイドされている、請求項５から９までのいずれか１項記載の装置。
【請求項１１】
錘が、回動軸を中心として回動可能な長いレバーに配置されている、請求項５から９までのいずれか１項記載の装置。
【請求項１２】
回動軸が高さ調節可能である、請求項１１記載の装置。
【請求項１３】
錘が、平行四辺形ガイドを備えたレバーに配置されている、請求項５から１０までのいずれか１項記載の装置。
【請求項１４】
錘が鋏型システムに配置されている、請求項５から１０までのいずれか１項記載の装置。
【発明の詳細な説明】
【技術分野】
【０００１】
本発明は、試験体に錘を作用させ、試験体の変形を再現する距離信号を測定する、セラミックの原料およびコンパウンドのような材料の造形性（Bildsamkeit）（可塑性（Plastizitaet））を測定するための方法と、該方法を実施するための装置とに関する。
【背景技術】
【０００２】
セラミック原料またはセラミックコンパウンドの造形性（可塑性）とは、粒子の凝集力が失われることなしに外力の作用下で変形する能力のことである。造形性のさらなる特徴は、不可逆的な変形が、外力が最小値、いわゆる開始値（降伏値（yield value））を越えて初めて生じることにある。開始値を下回る力は、可逆的な弾性変形しか生ぜしめない。
【０００３】
粘土・水混合物の場合、約２０％〜２５％の含水量で、造形性の（bildsam）変形が見られる。
【０００４】
開始値は、全く本質的で実際的な意味を有している。開始値は、既に成形されたセラミックの半加工品がその固有重量下で変形することを防止する。
【０００５】
経験による教示によれば、変形速度の上昇とともに、造形性は増大する。実際に、この効果は、できるだけ高い速度で成形が行われることによって利用される。
【０００６】
造形性の方法
実際的な運転にとっては、一般的に、造形性のコンパウンドの２つの特性、すなわち、
・変形のために費やすべき力と、
・亀裂発生に至るまでの最大到達変形とが、重要である。
【０００７】
造形性の測定方法は、
・造形性との関連が想定される大きさを測定する方法と、
・造形性に関する情報を直接的に得ることを試みる方法とに、区分され得る。
【０００８】
・Pfefferkorn法では、４０ｍｍの高さ（ｈ０）と３３ｍｍの直径とを備えたコンパウンド円柱体に、１１９２ｇの所定の重さを備えたプレートが、１８６ｍｍの高さから落下させられ、この場合、据込みが高さｈ１だけ生じる。Pfefferkornによる可塑度とされるのは、据込み比がｈ０：ｈ１＝３．３：１である含水量である。ｈ０：ｈ１＝２．５：１の据込み比が達成されている含水量は、所要添加水量（Anmachwasserbedarf）と呼ばれる。Pfefferkorn法では高い変形速度下の造形性を測定するのに対して、Dietzelによる方法では、同じ装置を使用するが、コンパウンド円柱体を緩慢に、亀裂形成に至るまで据え込む。尺度とされるのは、もとの高さのパーセントで示される据込み量である。
【０００９】
・国際的に土壌学者によって利用されるAtterberg法では、可塑性の状態および液性の状態の限界値を意味する２つの湿度含有量が規定される。可塑性の状態の限界値は圧延限界（Ausrollgrenze）であり、この圧延限界を下回ると、コンパウンドは、もはや砕けやすくなることなしには薄いストランドに圧延され得ない。液性の状態の限界値は、コンパウンドにおける切込みが叩かれることによって合わさる液性限界である。造形性のための尺度として、両限界値間の含水量・範囲の幅が用いられる。
【００１０】
・この方法に基づいてRiekeによる可塑度とされるのは、圧延限界と、ここではコンパウンドがまさしくもはや手に粘着しないように規定されている所要添加水量との間の範囲である。
【００１１】
・Cohnによれば、規格化され負荷された棒材が、予め規定された時間内に、コンパウンドへ所定の深さに侵入する含水量が規定される。
【００１２】
・NortonもしくはBaudranは、造形性のための尺度数値を規定するために、ねじり試験を利用する。開始値と最大変形との積が、「加工性」（workability）と呼ばれる。これは、所定の含水量で最高値に達する。
【００１３】
・これとは逆にHaaseは、造形性のための尺度として、引裂き強さを変形圧力で割った商を用いる。Haaseの考察は、粒子の凝集力（＝引裂き強さ）が大きければ大きいほど、しかしながら粒子の相互移動のための力が小さければ小さいほど、すなわちコンパウンドの粘性が低ければ低いほど、コンパウンドがそれだけ一層造形性になるということから出発している。
【００１４】
・これと同様の考察に基づいているのが、HofmannとLinseisとによる方法である。ここでは、造形性のための尺度としては、引裂き強さを開始値で割った商が使用される。開始値は、コンパウンドがノズルを通って圧送され得る押出し圧力によって特徴付けられる。
【００１５】
・ブラベンダー・プラストグラフによって造形性が算出される場合には、粉末が、含水量の連続的な増加と共に混練室内で完全混合される。混練アームの駆動モータのトルク、すなわち、変形に対する粉末・液体システムの抵抗が記録される。造形性のための尺度とされるのは、曲線最大値におけるトルクの高さおよび最大値の立上り・立下りの勾配である。曲線からは、さらに、最大トルク時の含水量が読み取れる。
【００１６】
・造形性の理論的な論述に関して最も内容豊富であるのが、Ashburyによって報告された周期的な負荷試験（ねじり）である。この試験では、作用する応力は、最大値＋ｔと−ｔとの間で、約１分間の周期持続時間で変動する。発生する変形ｅが記録される。ヒステリシス曲線の面積が、費やすべき変形作業のための尺度である。
【００１７】
前記方法の内容豊富性と受容とは、一部は、測定技術上の高いコストによって制限され、また一部は、限られた精度と人の中立性が存在しないこととによって制限される。試験品の弾性的な特性は、ブラベンダー・プラストグラフ（測定混練機）とねじり方法とを例外として、検知されない。
【発明の開示】
【発明が解決しようとする課題】
【００１８】
したがって本発明の課題は、冒頭に述べた形式の方法を改良して、個人的な判断に比較的に依存せず、かつ測定の精度が改善されるような方法を提供することである。
【課題を解決するための手段】
【００１９】
この課題を解決するために本発明の構成では、変形過程時に、付加的に、試験体によって変形過程時に加えられた反力の時間的な経過を測定し、測定値（距離および力）を、処理および評価のための計算器に供給するようにした。
【発明の効果】
【００２０】
したがって、Pfefferkorn法に基づいて、本質的に拡大された新しい方法が提示される。この方法は、一方では、弾性的な特性を考慮に入れていて、他方では、結果の表示によって測定過程の最終点を結果として提供するだけでなく、高い変形速度で始まる変形の全ての進行を可視的にし、かつひいては可塑性の材料特性の、極めてはるかに広範囲に及ぶ特徴付けを可能とする。
【００２１】
本発明は先述の課題を、まさに記載した方法が実施される装置によっても解決する。
【００２２】
当該装置は、（例えばPfefferkorn法の場合のように１１９２ｇの重さを備えている）ガイドされた落錘を有している。この落錘は、（１００ｍｍ〜２００ｍｍの）調節可能な高さから、（標準的には円柱体の）試験品に落下し、かつこの試験品を、例えばもとの高さの約１／３に据え込む。試験品は力測定ユニット（例えばロードセル（Kraftmessdose））に載置されている。このロードセルはそれ自体がばね弾性的であってよいか、または択一的に、このロードセル自体はばね弾性的ではないが、距離検出器を備えた別個のばねシステムに支承されていてよい。
【００２３】
図２に示した線図１からは、測定値の典型的な経過が得られる。一方では距離測定の測定値であり、他方では力測定の測定値である。
【００２４】
この場合、
ｔＤは変形時間（ｍｓ）、
Ｆｐはピーク／力信号（Ｎ）、
ｓは変形（ｍｍ）、
Ｗｅは弾性の変形エネルギ（Ｎｍｍ）、
Ｗｐは可塑性の変形エネルギ（Ｎｍｍ）、
ｍ１は（弾性の）力増大（Ｎ／ｍｓ）、
ｍ２は（可塑性の）力増大（Ｎ／ｍｓ）、
ｍ３は力信号減少（Ｎ／ｍｓ）を意味する。
【００２５】
この線図からわかるように、初期変形は高い速度であり、次いで、比較的に低い速度の変形に移行し、最後に、最終変形（水平な領域）で終わる。
【００２６】
この力測定の結果、ここでは初めは試験品の開始値に依存して、程度の差こそあれ高い力増大が観察され得、これにより弾性変形が生ぜしめられることがわかった。力信号経過は、ほぼ直線状の増大部の後、試験品の緩衝挙動に応じて程度の差こそあれ波状の、比較的に小さい勾配を伴った増大部に移行する。この領域は塑性変形を表している。
【００２７】
勾配ｍ１は、弾性の力増大を示しており、勾配ｍ２は可塑性の力増大を示している。
【００２８】
直線状の増大部Ｗｅの下方の面積は、弾性の変形エネルギを示しており、波状の曲線Ｗｐの下方の面積は、可塑性の変形エネルギを示している。
【００２９】
測定は時間ｔＤにわたって行われ、この時間ｔＤは変形時間として単位ミリ秒で示される。
【００３０】
力信号曲線の絶対最大値Ｆｐは、最大作用力を示しており、この後、直線状に減少する領域ｍ３で力はゼロに戻る（ｍ３）。
【００３１】
したがって、ロードセルにおける信号経過は、試験品材料の可塑性および弾性の特性によってモデル化された、落錘の力積（Impuls）から得られる。曲線経過からは、試験品の可塑性の（plastisch）（造形性の（bildsam））挙動の独特の特徴を直接に読み取ることができる。信号は、試験品の可塑性の特徴に関する情報を、緩衝挙動と試験品材料における衝撃通過（Impulsdurchgang）として有している。付加的に、力測定検出器は衝突によって振動を起こさせられ、この振動が力信号に重畳されている。この振動の顕著な現れは、以下の影響値、すなわち
−測定検出器のばね特性および測定領域と、
−試験品の硬さと、
−試験品材料の弾性的な特性もしくは緩衝挙動とによって、規定される。
【００３２】
処理ソフトウェアが曲線経過を解釈し、試験品材料の可塑性を特徴付ける数値を提供する。信号経過を介して、自動化された「合否評価式の」決定のために利用され得る許容範囲を設けることができる。
【００３３】
落錘のガイドはリニアガイドであってよく、このリニアガイド内で、落錘が自由落下で試験品に落下するか、または強制制御され、一定の速度、加速された速度、減速された速度または振動する速度で落下する。
【００３４】
もっとも落錘は、長いレバーで回動軸線を中心として運動させることもできる。この場合、回動軸線は高さ調節可能であってよい。
【００３５】
もっともガイドは、平行四辺形ガイドを備えた長いレバーであってもよいかまたは鋏型システムであってもよい。
【００３６】
信号検出のために、相対的または絶対的な測定値を測定する距離センサまたはまさにこのような角度センサ（レバーシステムの場合）が使用される。
【００３７】
考えられ得るあらゆる距離センサおよび角度センサ（ホール効果に基づき、光学式に作業し、インクリメント式に作業するポテンシオメータ）が使用され得る。
【発明を実施するための最良の形態】
【００３８】
図１には、当該装置を原理的に示してあり、しかも側面図と正面図とに示してある。
【００３９】
ケーシング２内に支承されたロードセル（Kraftmessdose）３に載設されているプレート１には、セラミックのコンパウンドから成る試験体４が配置されている。この試験体４の上方で鉛直に、落錘６のためのガイド５が存在する。ガイドと落錘とは、保護フード７と上方のフード８とからなっているケーシング内に存在する。上方のフード８内には、落錘６の運動を検出するための距離センサが配置されている。
【００４０】
下方のケーシング２内には計算器が存在する。この計算器に、距離センサ９もしくはロードセル３の測定値が供給され、この場所で処理される。この結果は画面１０に表示される（線図１参照）。
【００４１】
本実施例では、落錘の重さは１１９２ｇである。落下高さは１００ｍｍと２００ｍｍとの間で調節可能である。
【図面の簡単な説明】
【００４２】
【図１】当該方法が実施される装置を原理的に示す側面図および正面図である。
【図２】線図１である。
【符号の説明】
【００４３】
１  プレート
２  ケーシング
３  ロードセル
４  試験体
５  ガイド
６  落錘
７  保護フード
８  フード
９  距離センサ
１０  画面
【図１】
2004333477.tif 000003
【図２】
2004333477.tif 000004